(57)【要約】【課題】熱耐久性、耐熱老化性等を悪くすることなく金属コードとの接着耐久性を向上させるゴム組成物、及びそのゴム組成物を用いたい金属コードとの複合体の提供、及び、このような金属・ゴム複合体が用いられ、荷重走行時や高速走行等の熱が原因となる環境ストレスが加えられ場合に故障等を招くことのない大型車両用ラジアルタイヤを提供すること。【解決手段】本発明に係るゴム組成物は、ゴム成分に耐熱架橋剤、特にヘキサメチレン−１，６−ビス（チオ硫酸ナトリウム）水和物及び／又はビスマレイミド系化合物と特定の構造のポリサルファイド化合物とを配合することを特徴とし、このようなゴム組成物を使用した金属・ゴム複合体、更には大型車両用ラジアルタイヤである。【選択図】  図１
2004210947.tif 000002
【特許請求の範囲】
【請求項１】
ゴム成分に耐熱架橋剤とポリサルファイド化合物とを配合してなることを特徴とするゴム組成物。
【請求項２】
前記耐熱架橋剤がヘキサメチレン−１，６−ビス（チオ硫酸ナトリウム）水和物及びビスマレイミド系化合物の群から少なくとも１種以上のものからなることを特徴とする請求項１記載のゴム組成物。
【請求項３】
前記ポリサルファイド化合物は、式１［−（Ｓｍ−Ｏｒｇ）ｎ−］で表される硫黄（Ｓ）と有機基（Ｏｒｇ）との繰返し構造を有してなることを特徴とする請求項１記載のゴム組成物。
（但し、式１中のｎは１乃至１００の範囲にあり、ｍは、ｎ個の中で異なっても良いが、ｎ中での平均値が２乃至６の範囲にある。）
【請求項４】
前記ゴム成分１００質量部に、耐熱架橋剤が０．１乃至３．０質量部の範囲で含み、且つ上記ポリサルファイド化合物中の硫黄量はゴム成分中の総硫黄量１００質量部に対して５乃至１０質量部の範囲で含むことを特徴とする請求項１記載のゴム組成物。
【請求項５】
前記請求項１乃至４のいずれかに記載のゴム組成物を金属補強材に加硫接着させてなることを特徴とする金属・ゴムの複合体。
【請求項６】
前記補強材がコードであり、該コード表面に直接ゴム組成物を被覆した構造及び／又は略平面状に複数本並べた前記コードの周囲に前記ゴム組成物を被覆して該コードを埋設してなる構造からなることを特徴とする請求項５記載の複合体。
【請求項７】
前記請求項６記載の複合体をベルト層及び／又はプライ層に用いてなることを特徴とするタイヤ。
【請求項８】
前記請求項７記載のタイヤが大型車両に用いることを特徴とする大型車両用ラジアルタイヤ。
【発明の詳細な説明】
【０００１】
【発明の属する技術分野】
本発明は、ゴム組成物、その複合体及びそれを用いたタイヤに関するものであり、特に、金属製の補強材で補強されるゴム製品、例えば、タイヤ等のスチールコード補強材の被覆用ゴム組成物として使用され、熱などに起因するゴムとスチールコードとの接着不良を解消し、耐熱接着性を向上させることができるゴム組成物、及びこれらのゴム・コード複合材を用いた大型車両用ラジアルタイヤに関するものである。
【０００２】
近年、自動車の足廻りを支えるタイヤに限らず、ベルト、ホース等のゴム製品には金属製の補強材が必要に応じて使用されている。このようなゴム製品にあっては、その補強材とゴム組成物との接着性が問題にされることがしばしばある。従来、補強材とゴム組成物との接着性を高める方法としては、補強材を種々の接着剤で処理した後、その補強材とゴム組成物とを接着する方法、ゴム組成物の加工工程中に各種配合剤と共に、接着剤を配合して未加硫状態の接着性ゴム組成物を調製し、このゴム組成物と補強材とを加硫接着する方法等が知られている。
【０００３】
ところで、タイヤ等のベルト層において、そのスチールコードのコーティングゴム、及び１本、１本のコードの表面を直接被覆するゴムとして適用されるゴム組成物（例えば、特許文献１を参照）は、タイヤの耐久性に関与する重要なゴムである。このゴム組成物に求められる性能としては、（１）硬さ、（２）低発熱性、（３）スチールコードとの接着性、（４）耐劣化性などがある。
【０００４】
従来、天然ゴム、合成ポリイソプレンゴム、又はこれらの混合ゴムを主成分とするゴム組成物に、所定量の硫黄とともに、加硫促進剤としてＮ，Ｎ−ジシクロヘキシル−２−ベンゾチアゾリルスルフェンアミドを特定の範囲内で併用するスチールコード被覆用ゴム組成物が提案されている（例えば、特許文献２を参照）。このようなスチールコード被覆用ゴム組成物はスチール／ゴムの接着耐久性を向上させるものとして注目されている。
【０００５】
また、スチールコードには従来からゴムとの接着力を高めるため、黄銅メッキを施し、そのゴム組成物には、接着促進剤として有機酸コバルト塩等を配合している。有機酸コバルト塩は、黄銅メッキ−ゴム接着系において、その接着界面層にＣｕｘ  Ｓの生成を促進する作用を有しているため、加硫直後の接着力が高くなるとされている。
【０００６】
【特許文献１】
特開平７−３２８１０号公報
【特許文献２】
特開平４−５３８４５号公報
【０００７】
【発明が解決しようとする課題】
しかしながら、このような接着性ゴム組成物の提案にもかかわらず、接着処理製品、例えば、タイヤ等のゴム・スチールコード複合体においては、環境ストレス、例えば荷重走行時、又は高速走行時等の熱が原因となる接着不良による故障或いは寿命が問題となる。
ゴムとスチールコードとの接着部或いは面の熱による劣化は、硫化銅からなる接着層が熱を受け、メッキ中から溶け出した亜鉛と反応し、接着層中に硫化亜鉛の層が形成され、接着力を低下させる。そこで、接着部における耐熱寿命を向上させ、硫化銅の破壊を抑えて亜鉛の溶出を防止するために、硫黄を大量に配合することがなされている。
【０００８】
しかし、ゴム組成物に硫黄を大量に配合することは、未加硫ゴムの状態で放置した場合に硫黄がブルームして作業性が著しく低下する。また、そのようなタイヤは耐破壊特性、耐熱老化性、疲労破壊性等が維持されず、タイヤの耐久性が低下する場合がある。
また、有機酸コバルトを増加させた場合、加硫後のタイヤ走行によって発生する熱により、Ｃｕｘ  Ｓの生成を促進して接着界面層の肥大化を助長し、凝集破壊を起こし、その接着力は徐々に低下する。さらに、コバルトはゴム物性、特に、耐熱老化性には好ましくない特性を有する。よって、有機酸コバルト塩を多量に用いた接着性ゴム組成物は、タイヤの耐久性を悪くする場合がある。
更に、有機酸コバルト塩に代えて、亜鉛、ニッケル等の他の有機酸塩を配合した場合には、加硫直後の接着力が劣り、コバルトに代わる金属の有機酸塩は実用化に至っていない。さらに、今日、タイヤの耐久性に対する要求レベルは、益々高くなっている。これらの理由からゴム／金属コードなどの複合体の接着耐久性及び接着部の熱耐久性を両立させることが困難になっている。
【０００９】
従って、破壊特性、疲労破壊性、耐熱老化性等を悪くすることなく金属コードとの接着耐久性を向上させるゴム組成物、及びそのゴム組成物を用いたい金属コードとの複合体の提供、及び、このようなゴム・コード複合体が用いられ、荷重走行時や高速走行等の熱等の環境ストレスが加えられ場合に接着不良等による故障等を招くことのない大型車両用ラジアルタイヤを提供することにある。
【００１０】
【課題を解決するための手段】
本発明者等は、ゴム成分に耐熱架橋剤とポリサルファイド化合物とを配合すると、例えば、耐熱架橋剤としてヘキサメチレン−１，６−ビス（チオ硫酸ナトリウム）水和物又はビスマレイミド系化合物を配合し、また所定の繰返し構造を有したポリサルファイド化合物を配合してなるゴム組成物が金属コードとの接着性、特に耐熱接着性及び熱耐久性が優れていることを見出し、本発明を完成するに至った。
【００１１】
即ち、本発明に係るゴム組成物、複合体及びそれを用いたタイヤは、以下の（１）乃至（８）に記載される構成或いは手段を特徴とするものである。
（１）ゴム成分に耐熱架橋剤とポリサルファイド化合物とを配合してなることを特徴とするゴム組成物。
【００１２】
（２）前記耐熱架橋剤がヘキサメチレン−１，６−ビス（チオ硫酸ナトリウム）水和物及びビスマレイミド系化合物の群から少なくとも１種以上のものからなることを特徴とする前記（１）記載のゴム組成物。
（３）前記ポリサルファイド化合物は、式１［−（Ｓｍ−Ｏｒｇ）ｎ−］で表される硫黄（Ｓ）と有機基（Ｏｒｇ）との繰返し構造を有してなることを特徴とする前記（１）記載のゴム組成物。
（但し、式１中のｎは１乃至１００の範囲にあり、ｍは、ｎ個の中で異なっても良いが、ｎ中での平均値が２乃至６の範囲にある。）
（４）前記ゴム成分１００質量部に、耐熱架橋剤が０．１乃至３．０質量部の範囲で含み、また、、且つ上記ポリサルファイド化合物中の硫黄量はゴム成分中の総硫黄量１００質量部に対して５乃至１０質量部の範囲で含むことを特徴とする前記（１）記載のゴム組成物。
【００１３】
（５）前記（１）乃至（４）のいずれかに記載のゴム組成物を金属補強材に加硫接着させてなることを特徴とする金属・ゴムの複合体。
（６）前記補強材がコードであり、該コード表面に直接ゴム組成物を被覆した構造及び／又は略平面状に複数本並べた前記コードの周囲に前記ゴム組成物を被覆して該コードを埋設してなる構造からなることを特徴とする前記（５）記載の複合体。
【００１４】
（７）前記（６）記載の複合体をベルト層及び／又はプライ層に用いてなることを特徴とするタイヤ。
（８）前記（７）記載のタイヤが大型車両に用いることを特徴とする大型車両用ラジアルタイヤ。
【００１５】
【発明の実施の形態】
以下、本発明に係る好ましい実施の形態を添付図面を参照して詳述する。尚、本発明は以下の実施形態及び実施例に限るものではない。
図１は本発明に係る金属・ゴムの複合体の断面概要図である。図２は本発明に係るタイヤの部分断面図である。
【００１６】
先ず、本発明に係るゴム組成物について説明すると、本発明のゴム組成物は、特に金属製の補強材が設けられているタイヤ、ベルト、ホース等のゴム製品に使用され、例えば、金属コード等の補強材の表面を直接被覆し、或いは金属コード等が織物化した周囲を被覆するコーティングゴムとして使用される。特に、後述するタイヤ等の足廻りを支えるスチールコード等のゴムの補強材に加硫接着させるゴム組成物として望ましい。
【００１７】
本発明のゴム組成物は、ゴム成分に耐熱架橋剤とポリサルファイド化合物とを配合してなる。
本発明のゴム成分は特に限定されないが、タイヤ等に使用する場合、イソプレンの重合物、例えば、一般に入手可能な天然ゴム及び合成イソプレンゴムから選ばれた少なくとも１種からなるゴム成分であることが好ましい。
前記ゴム成分は、このように天然ゴムのみ、合成ゴムのみを含んでいてもよいし、両者を含んでいてもよい。合成ゴムとしては、特に制限はなく、公知のものの中から目的に応じて適宜選択することができるが、特に、ジェン系ゴムが好ましく、中でもスチレン−ブタジエン共重合体（ＳＢＲ）、ポリイソプレン（ＩＲ）、ポリブタジエン（ＢＲ）、アクリロニトリル−ブタジエンゴム、クロロプレンゴム、及びブチルゴムから少なくとも１種を適宜選択することができる。
特に、天然ゴムを主成分として用いることが望ましく、天然ゴムの割合は耐破壊性や補強材（スチールコード）との接着性の点でゴム分率（質量％）の５０乃至１００質量％であることが好ましく、特に６０乃至１００質量％が好ましい。前記天然ゴム以外の合成ゴム、特に合成イソプレンゴムは５０質量％以下の割合でブレンド使用することが望ましく、５０質量％を超える使用は耐破壊性やスチールコードとの接着を低下させ易くなる。
【００１８】
前記耐熱架橋剤としては、ヘキサメチレン−１，６−ビス（チオ硫酸ナトリウム）水和物（以下、ＨＴＳという。）及び／又はビスマレイミド系化合物（以下、ＢＭＩという。）であることが望ましい。
ＨＴＳは、硫黄架橋と比較して熱的に安定な架橋構造を与える耐熱架橋剤である。ＨＴＳは、接着の際に熱によりラジカル開裂し、構造式；
［・Ｓ−（ＣＨ２）６−Ｓ・］のラジカルを発生し、金属の表面およびポリマー中の二重結合と反応する。
【００１９】
また、前記耐熱架橋剤としての好適なＢＭＩとしては、Ｎ，Ｎ′−１，２−フェニレンビスマレイミド、Ｎ，Ｎ′−１，３−フェニレンビスマレイミド、Ｎ，Ｎ′−１，４−フェニレンビスマレイミド、Ｎ，Ｎ’−（−ジフェニルメタン）ビスマレイミド、２，２−ビス［４−（４−マレイミドフェノキシ）フェニル］プロパン、ビス（３−エチル−５−メチル−４−マレイミドフェニル）メタン等を例示できるがこれ等に限る必要はない。本発明で特に好ましいのは、Ｎ，Ｎ’−（ジフェニルメタン）ビスマレイミドである。
【００２０】
ゴム組成物中に、ＨＴＳ及びＢＭＩを１種以上含むことができる。これらかななる耐熱架橋剤の配合量は、ゴム成分１００質量部に対して、０．１〜３．０質量部が好ましく、特に、０．５乃至２質量部であることが好ましい。ＨＴＳ及び／又はＢＭＩの配合量が３．０質量部を超えると、耐亀裂性が低下し、加硫後のゴム中にＨＴＳ又はＢＭＩが未反応のまま残存し、安定な架橋形態が失われ、耐熱老化性を高めることができない。一方、０．１質量部未満では、長時間加硫による耐熱性の低下の抑制効果が十分にでなくなる。
【００２１】
本発明のゴム組成物に配合される前記ポリサルファイド化合物は、式１［−（Ｓｍ−Ｏｒｇ）ｎ−］で表される硫黄（Ｓ）と有機基（Ｏｒｇ）との繰返し構造を有してなることを特徴とする請求項１記載のゴム組成物。
ここで、式１中のｎは１乃至１００の範囲にあり、ｍは、ｎ個の中で異なっても良いが、ｎ中での平均値が２乃至６の範囲にある。
【００２２】
前記ポリサルファイド系化合物においては、原料ムーニー粘度（ＪＩＳ  Ｋ６３００に従って、Ｌ形ローターを用い、温度１００℃、予熱時間１分、ローター回転時間４分にて測定）が１００以下、好ましくは８５以下である。また、数平均分子量２００〜１５０００、好ましくは１０００〜１２０００のポリサルファイド重合体である。
【００２３】
有機基（Ｏｒｇ）としては、例えば−（ＣＨ２ＣＨ２Ｏ）ｑ−（ＣＨ２）ｒ−、−（ＣＨ２）ｒ−又は下記式１で表されるものをあげることができる。但し、ｑ、ｒは０を含む整数である。
【００２４】
【化１】
2004210947.tif 000003
【００２５】
具体的な化合物には、ＨＳ−ＣＨ２ＣＨ２ＯＣ２Ｈ４−ＯＣ２Ｈ４−（Ｓ２−ＣＨ２ＣＨ２Ｏ）ｎ−Ｃ２Ｈ４−ＳＨ、や−（Ｓｘ−（ＣＨ２）ｒ）ｎ−Ｓｙ−等が挙げられる。例えば、ｎ＝１，ｒ＝８とすることができる。ｘ、ｙはｍの範疇に含まれる異なる整数である。
【００２６】
本発明に係るゴム組成物は前記ポリサルファイド化合物は、通常、硫黄や不溶性硫黄に比べて反応性が低いため、接着層における硫黄供給源としてゴム成分中に残存させることができる。このため、長期間に渡って接着層の熱劣化を防ぐことができる。また、硫黄に比べて分子量が大きいため、加硫時にゴム中を移動する影響も極めて小さい。
前記ポリサルファイド化合物において、ゴム成分中に含まれる総硫黄分１００質量部に対して、５乃至１０質量部の範囲、特に５乃至８質量部の範囲で配合することが望ましい。また、前記ポリサルファイド化合物は、ゴム成分１００質量部に対して、１．０乃至２．０質量部の範囲で配合することが望ましい。
このような範囲にあれば、前記ゴム組成物にあっては、移行する量が少ないのでそのコーティングゴムをコード近傍、つまりコードを被覆する部分のみに限ることができ、ポリサルファイド化合物の使用によるコストの上昇を最小限に留めることができる。
【００２７】
本発明に係るゴム組成物は、上述した配合剤の他にゴム工業で通常使用されている種々の成分を含むことができる。例えば、カーボンブラック、シリカ等の補強性充填剤、炭酸カルシウム、炭酸ナトリウム、タルク等の無機充填剤、加硫促進剤、老化防止剤、酸化亜鉛、ステアリン酸、プロセスオイル等の加工助剤、可塑剤、軟化剤、オゾン劣化防止剤などを添加することができる。
また、ゴム組成物には有機酸コバルト塩を適量添加してもよい。ゴム成分１００質量部に対して有機コバルト塩を０．１乃至１０質量部の範囲で添加することができる。尚、加硫促進剤としては、Ｍ（２−メルカプトベンゾチアゾール）、ＤＭ（ジベンゾチアジルジスルフィド）、及びＣＺ（Ｎ−シクロヘキシル−２−ベンゾチアジルスルフェンアミド）等のチアゾール系加硫促進剤、ＴＴ（テトラメチルチウラムスルフィド）等のチウラム系加硫促進剤、並びにＤＰＧ（ジフェニルグアニジン）等のグアニジン系の加硫促進剤を挙げることができる。
【００２８】
本発明のゴム組成物は、バンバリーミキサー等の密閉式混練機、オープンロール等の混練機を用いて混練することによって得られ、成形加工後、加硫を行い、前記特性を必要とするタイヤ並びに各種工業用品に用いることができる。この場合、その加硫後、１００％伸長時の引張応力（ＪＩＳ  Ｋ６３０１−１９９５に準拠した測定応力）が３．０ＭＰａ（メガパスカル）以上、好ましくは３．０乃至４．０ＭＰａの範囲であることが良い。
このようなゴム組成物においては、加硫後に金属補強材との間の接着力が十分に維持されるだけでなく、環境ストレスを与えた後も、例えば、高温条件に長時間晒した後もゴムと補強材との間の接着性が十分に維持されるものである。
【００２９】
次に、本発明に係る金属及びゴムの複合体について説明する。
本発明の複合体は、前記ゴム組成物を金属補強材に加硫接着させてなるものである。
補強材としての金属は、通常、鉄、、銅、アルミニウム、ＳＵＳ、真鍮等を挙げることができるが本発明はこれに限るものではない。
また補強材は、そのゴム製品によってその形状を異ならせることができ、特に制限されるものではなく、例えば、後述するタイヤにあってはスチールコード、特に、ブラスコートされ、加硫ゴムとの接着性が高められたスチールコードが好ましい。そのコーティング処理の方法は特に制限されず、通常用いる方法を適宜用いることができ、例えば、メッキ処理法、各種ＣＶＤ法、ＰＶＤ法などを挙げることができる。
またタイヤ等に使用するコードであれば、１本の線材コード、或いは複数の金属フィラメントを撚り合わせた構成のコードでも良い。また、このようなコードを複数本並べて、或いは織物とした平面状のスチールコードとしても良い、特に本発明において制限されるものではない。
【００３０】
本発明の複合体にあっては、金属補強材が例えばコードであれば、そのコード表面に直接ゴム組成物を被覆した構造及び／又は略平面状に複数本並べた前記コードの周囲に前記ゴム組成物を被覆して該コードを埋設してなる構造であることを特徴とすることができる。
図１に示すように、スチールコード２１がほぼ平面状に配される場合、本発明のゴム組成物からなるインシュレーションゴム（インシュレートされたゴム）２２はコードの表面を直接被覆した構造をとることができる。この場合のインシュレーションゴム２２の厚みは０．１乃至３．０ｍｍの範囲、特に０．５乃至２．０の範囲であることが望ましい。
また、本発明のゴム組成物からなるコーティングゴム２３は、ほぼ平面状に複数本並べられたコード１の周囲を被覆した構造をとることができる。尚、このコーティングゴム３はインシュレーションゴムなしの直接コード表面に接する構造をとることができる。
【００３１】
本発明に係るタイヤ特に大型車両に用いるタイヤは、これらの複合体を含み、そのベルト層及び／又はプライ層に用いることを特徴とすることができる。
即ち、図２に示す実施態様の大型車両用のラジアルタイヤ１にあっては、ビードコア２が埋設された一対のビード部３と、これらビード部３からほぼ半径方向外側に向かって延びる一対のサイドウォール部４と、これらサイドウォール部４の半径方向外端同士を連ねるトレッド部５とを有している。タイヤ１は一方のビード部３から他方のビード部３まで延びるカーカス層８によって補強されている。また、トレッドの内側にはベルト層１３が配設されている。カーカス層８はタイヤの子午線方向に実質平行に配された有機繊維或いは金属のコードで補強されたプライ１２の一層からなり、ベルト層１３は実質平行に配置された前記スチールコードで補強され、前記ゴム組成物で被覆されたプライ１２の多層からなる。
【００３２】
このように構成される本発明に係るタイヤ１にあっては、スチールコードに対する接着性能及び熱耐久性が高くなる。また、環境ストレス（高温、高湿）によっても接着性能が低下しない。このようなことから、タイヤは走行中、荷重走行中等の熱が原因となる複合体の接着不良による故障等を起こし難い。尚、本発明のタイヤの内部には空気のほかに、窒素等の不活性ガスを充填することができる。
【００３３】
【実施例】
次に、実施例、比較例により、本発明を更に詳細に説明するが、本発明はこれらに制約されるものではない。
【００３４】
実施例１乃至４、比較例１乃至４
天然ゴム（ＮＲ）及びイソプレンゴム（ＩＲ）、カーボンブラック（Ｎ３３０）、亜鉛華、老化防止剤（商品名：ＳＡＮＴＯＦＬＥＸ  ６ＰＰＤ）、有機酸コバルト塩（バーサチック酸コバルト）、プロセスオイル（アロマオイル）、加硫促進剤（ＤＺ：Ｎ，Ｎ’−ジシクロヘキシル−２−ベンゾチアゾリルスルフェンアミド：商品名“ノクセラーＤＺＧ”大内新興科学製）、不溶性硫黄、チオコール（商品名“チオコールＬＰ”東レ株式会社製）、ＢＭＩ（Ｎ，Ｎ’−ジフェニルメタンビスマレイミド：三井化学社製）、及びＨＴＳ（大塚化学社製）を使用して、下記表１、及び表２に示す各組成の質量部をバンバリーミキサーを使用して混練りし、未加硫のゴム組成物を得、以下の方法でのゴム組成物の加硫前、加硫後の特性及びその複合体を評価した。その結果を表３に示した。
【００３５】
【表１】
2004210947.tif 000004
【００３６】
【表２】
2004210947.tif 000005
【００３７】
試験評価の方法は以下のとおりである。
黄銅鍍金（Ｃｕ：６３ｗｔ％、Ｚｎ：３７ｗｔ％）したスチールコード（１×５×０．２５ｍｍ（素線径））を１．２５ｍｍ間隔で平行に並べ、このスチールコードを上下両側から各ゴム組成物でコーティングして、これを温度１４５℃×６０分間の条件で通常加硫、及び温度１４５℃×３００分間の条件で過加硫し、幅１２．５ｍｍの実施及び比較サンプルを作成した。
【００３８】
（１）スコーチ
早期加硫を判断する評価（ＪＩＳ  Ｋ６３００）として、測定温度１３０℃における最低ムーニー粘度値とそれぞれの上昇値から測定した。
（２）耐熱性の評価を以下のように行った。
耐熱性の指標として、ＪＩＳ  Ｋ  ６３０１に準拠して、加硫直後の引張強さ（ＴＢ）Ｍｐａ、伸び（ＥＢ）％、及び引張張力（Ｍ３００）ＭＰａを測定する。
（３）耐熱接着性の評価を以下のように行った。
初期接着性及び老化接着性に対しては、ＡＳＴＭ−Ｄ−２２２９に準拠して各サンプルからスチールコードを引き抜きスチールコードに付着しているゴム量を各接着性の指標とした。初期接着性は前記加硫直後の接着性の測定であり、耐熱接着性は温度１００℃、相対湿度２０％の高温条件に７日間の環境ストレスを与えた後の接着性を測定した。
尚、実施例２の初期接着性のゴム付着量を１００の指標として、他の実施例及び比較例の値をその指標に合わせて数値化して示した（数値が大きいほど、接着性が良好となる）。その結果を表２に示した。
【００３９】
【表３】
2004210947.tif 000006
【００４０】
表３の結果が示すように、実施例１乃至４のように耐熱架橋剤とポリサルファイド化合物を組み合わせることにより、初期接着性を十分に維持しながら耐熱接着性も良好なことから環境ストレス、例えば、タイヤにあって荷重走行中等に生じる発熱及び高湿等の環境ストレスを与えた後も接着性が十分に維持されることが判る。しかしながら、比較例１乃至４に示されるように、チオコールなどを欠く場合、或いは両者の含まれていない場合は初期接着性だけでなく、耐熱接着性も劣りその耐老化接着性が十分に発揮されなくなることが判る。
【００４１】
【発明の効果】
以上説明したように本発明に係るゴム組成物によれば、ゴム成分に耐熱架橋剤、特にヘキサメチレン−１，６−ビス（チオ硫酸ナトリウム）水和物及び／又はビスマレイミド系化合物と特定の構造のポリサルファイド化合物とを配合することにより、破壊特性、疲労破壊性、耐熱老化性等を悪くすることなく金属コードとの接着耐久性を向上させることができる。また、このようなゴム組成物から補強材との複合体、例えば、タイヤのベルト層、プライ層等に用いることにより、タイヤ、特に大型荷重用ラジアルタイヤにあっては荷重走行時や高速走行等の熱が原因となる環境ストレスが加えられ場合でも故障等を招くことがない。
【図面の簡単な説明】
【図１】図１は、本発明に係る金属・ゴムの複合体の断面説明図である。
【図２】図２は、本発明に係る空気入りタイヤの半部分断面概略図である。
【符号の説明】
１          タイヤ
２          ビードコア
３          ビード部
４          サイドウォール部
５          トレッド部
８          カーカス層
１２        プライ
１３        ベルト層
２１        金属コード
２２        インシュレーションゴム
２３        コーティングゴム
【図１】
2004210947.tif 000007
【図２】
2004210947.tif 000008